СПОСОБ ПОВЫШЕНИЯ ИЗНОСОСТОЙКОСТИ ПОВЕРХНОСТИ СПЕЧЕННОГО КЕРАМИЧЕСКОГО ИЗДЕЛИЯ

1. Способ повышения износостойкости поверхности спеченного керамического изделия на основе порошков диоксида циркония или диоксида циркония и окиси алюминия включающий нанесение износостойкого покрытия на поверхность обрабатываемого изделия, натиранием поверхности, отличающийся тем, что рабочую поверхность изделия подвергают интенсивной кратковременной обработке трением стальным контртелом в интервале скоростей и давлений, превышающих рабочий режим на 40-50%, причем скорость и давление повышают линейно, далее изделие подвергают выдержке обработкой трением не менее 0,5-1 мин, и затем скорость и давление трения снижают до рабочих значений.
2. Способ по п.1, отличающийся тем, что скорость и давление трения повышают соответственно не более значений 40-50 м/с и 5-10 МПа.
3. Способ по п.1, отличающийся тем, что спеченное керамическое изделие на основе порошков диоксида циркония и окиси алюминия может иметь следующее соотношение компонентов, об.%:
диоксид циркония 20-80
окиси алюминия 80-20
4. Способ по любому из пп.1 или 3, отличающийся тем, что используют порошки диоксида циркония и оксида алюминия, полученные плазмохимическим методом.